(57)【特許請求の範囲】
【請求項１】
基材と、その一方主面に形成された中間層と、前記中間層の表面に形成された光沢層とを含む液状インク記録用光沢紙の製造方法であって、液状インクが光沢層と基材との間に受理されるように、空隙を有する中間層を形成するステップと、前記中間層の表面より光沢層の材料が中間層の空隙に入り込まないように、中間層の空隙を埋め且つ乾燥したときに蒸発する充填材料を前記中間層の上に塗布するステップと、該充填材料の塗布された中間層上に前記充填材料を乾燥させずに光沢層の材料を塗布するステップと、前記光沢層の材料が乾燥する前に塗布された光沢層の材料の表面にフィルムを押し当てるステップと、前記光沢層の材料を乾燥させ、同時に、前記塗布した充填材料を乾燥させて光沢層を成膜化するステップと、前記フィルムを剥がすステップとを含む、光沢層の材料が中間層に染み込まないようにした液状インク記録用光沢紙の製造方法。
【請求項２】
充填材料は、揮発性を有するアルコール、水又は硫酸銅水溶液を含む、請求項１に記載の光沢層の材料が中間層に染み込まないようにした液状インク記録用光沢紙の製造方法。
【請求項３】
中間層は、インク定着剤およびインクの染料等を吸い取る顔料を含み、液状インクが吸着されるように形成される、請求項１ないし請求項２のいずれかに記載の光沢層の材料が中間層に染み込まないようにした液状インク記録用光沢紙の製造方法。
【請求項４】
中間層は、合成シリカを含む顔料を混ぜたものを基材に塗設してなる、請求項３に記載の光沢層の材料が中間層に染み込まないようにした液状インク記録用光沢紙の製造方法。
【請求項５】
請求項１ないし請求項４のいずれかに記載の方法で製造された、光沢層の材料が中間層に染み込まないようにした液状インク記録用光沢紙。
【発明の詳細な説明】
【０００１】
【発明の属する技術分野】
この発明は、たとえばインクジェットインクをインクジェットプリンタによって印字する液状インク記録用媒体であって、特に光沢を有する液状インク記録用光沢紙およびその製造方法に関する。
【０００２】
【従来の技術】
インクジェトの記録方式は、インクの微小液滴を微少なノズルから放出させて紙等の記録シートに定着させ、画像・文字等の記録を行うものであるが、その作動原理は数多くある。高速、低騒音、多色化が容易であり、記録パターンの融通性が大きく、現像および定着が不要等の特長を有するために、各種図形およびカラー画像等の記録方式として種々の用途において用いられている。
【０００３】
【発明が解決しようとする課題】
このインクジェット記録方式で使用される記録用媒体には、印字されたドットの濃度が高いこと、インクジェットインクの吸収が速いこと、印字されたときのドットが重なり合った場合にもインクが流れ出したり滲んだりしないこと、印字されたときのドットの横方向への拡散が必要以上に大きくなく、ぼやけないこと等が要望される。一方、従来より表面の光沢度の高い記録用媒体が需要家の間で好まれるので、光沢度仕上げがなされたインクジェット記録用媒体が提案されているが、さらに光沢性に優れ且つプリンタの高速化に伴いインクの吸収速度の速いインクジェット記録用媒体が望まれている。
【０００４】
それゆえに、この発明の主たる目的は、光沢を有しインクの吸収速度の速い液状インク記録用光沢紙およびその製造方法を提供することである。
【０００５】
【課題を解決するための手段】
この発明の請求項１にかかる液状インク記録用光沢紙の製造方法は、基材と、その一方主面に形成された中間層と、中間層の表面に形成された光沢層とを含む液状インク記録用光沢紙の製造方法であって、液状インクが光沢層と基材との間に受理されるように、空隙を有する中間層を形成するステップと、中間層の表面より光沢層の材料が中間層の空隙に入り込まないように、中間層の空隙を埋め且つ乾燥したときに蒸発する充填材料を中間層の上に塗布するステップと、充填材料の塗布された中間層上に充填材料を乾燥させずに光沢層の材料を塗布するステップと、光沢層の材料が乾燥する前に塗布された光沢層の材料の表面にフィルムを押し当てるステップと、光沢層の材料を乾燥させ、同時に、塗布した充填材料を乾燥させて光沢層を成膜化するステップと、フィルムを剥がすステップとを含む、光沢層の材料が中間層に染み込まないようにした液状インク記録用光沢紙の製造方法である。
この発明の請求項２にかかる液状インク記録用光沢紙の製造方法は、充填材料は、揮発性を有するアルコール、水又は硫酸銅水溶液を含む、請求項１に記載の光沢層の材料が中間層に染み込まないようにした液状インク記録用光沢紙の製造方法である。
この発明の請求項３にかかる液状インク記録用光沢紙の製造方法は、中間層は、インク定着剤およびインクの染料等を吸い取る顔料を含み、液状インクが吸着されるように形成される、請求項１ないし請求項２のいずれかに記載の光沢層の材料が中間層に染み込まないようにした液状インク記録用光沢紙の製造方法である。
この発明の請求項４にかかる液状インク記録用光沢紙の製造方法は、中間層は、合成シリカを含む顔料を混ぜたものを基材に塗設してなる、請求項３に記載の光沢層の材料が中間層に染み込まないようにした液状インク記録用光沢紙の製造方法である。
この発明の請求項５にかかる液状インク記録用光沢紙は、請求項１ないし請求項４のいずれかに記載の方法で製造された、光沢層の材料が中間層に染み込まないようにした液状インク記録用光沢紙である。
【０００６】
【作用】
この発明によれば、紙やフィルムなどの基材の一方主面に形成された中間層と、中間層の表面に形成された光沢層とを含む液状インク記録用光沢紙の製造方法であって、液状インクが光沢層と基材との間に受理されるように、空隙を有する中間層を形成し、中間層の表面より光沢層の材料が中間層の空隙に入り込まないように、中間層の空隙を埋め且つ乾燥したときに蒸発する成分を含む充填材料を塗布し、光沢層の材料が乾燥する前に塗布された光沢層の材料の表面にフィルムを押し当て、光沢層の材料を乾燥させ、同時に、塗布した充填材料を乾燥させて光沢層を成膜化し、フィルムを剥がすようにしているので、中間層の空隙に水等の充填材料を充填し、光沢層の材料が染み込まないようにしておき、光沢層が発現すると同時に、充填材料が蒸発して中間層の空隙が維持される。したがって、インクが受理される空間容積を多くしてインクの吸収速度を速くでき、且つ表面の光沢性に優れ、また光沢層と基材との間の中間層に液状インクが受理され記録される。これによって、表面は強光沢の液状インク記録用光沢紙が得られるが、インクの吸収速度が速い。特に、請求項３の発明によれば、中間層はインク定着剤およびインクの染料等を吸い取る顔料を含み、液状インクが吸着されるように形成される。また、請求項４の発明によれば、中間層は合成シリカを含む顔料を混ぜたものを基材に塗設してなるので、液状インクが吸着されるように形成される。
【０００７】
この発明の上述の目的，その他の目的，特徴および利点は、図面を参照して行う以下の発明の実施の形態の詳細な説明から一層明らかとなろう。
【０００８】
【発明の実施の形態】
図１は、この発明の第１の実施の形態である液状インク記録用光沢紙の断面図解図である。
この液状インク記録用光沢紙１０は、上質紙または合成樹脂フィルム／シートなどからなる支持材たる基材１２の一方主面（表面）に、油性または水性のインクジェットインクを受理する中間層たるインク受理層１４が形成され、前記インク受理層１４の基材１２側主面とは反対側主面（表面）には最外表面に位置する光沢層１６が形成されている。
【０００９】
インク受理層１４は、無機顔料および／または有機顔料とインク定着剤、バインダ、その他の顔料分散剤、耐水化剤等の塗被組成物から構成されるものであり、支持材たる基材１２と光沢層１６との間に少なくとも１層塗設されてなる。
【００１０】
インク受理層１４を形成する顔料としては、シリカ、コロイダルシリカ、炭酸カルシウム、酸化アルミ等が挙げられる。
更に詳細に説明すると、前記顔料としては、白色顔料が適するが、このような白色顔料としては、例えば、軽質炭酸カルシウム，重質炭酸カルシウム，炭酸マグネシウム，カオリン，タルク，硫酸カルシウム，硫酸バリウム，二酸化チタン，酸化亜鉛，硫化亜鉛，炭酸亜鉛，サチンホワイト，珪酸アルミニウム，ケイソウ土，珪酸カルシウム，珪酸マグネシウム，合成非晶質シリカ，コロイダルシリカ，アルミナ，コロイダルアルミナ，擬ベーマイト，水酸化アルミニウム，リトポン，ゼオライト，加水ハロイサイト，水酸化マグネシウム等の無機顔料：スチレン系プラスチックピグメント，アクリル系プラスチックピグメント，ポリエチレン，マイクロカプセル，尿素樹脂，メラミン樹脂等の有機顔料があげられる。
【００１１】
インク受理層１４を形成するインク定着剤（カチオン化剤）としては、４級アンモニウム塩ポリマー、ポリアミンおよびその誘導体、アルキルアミン重合体、ジシアンジアミド型カチオン樹脂等が挙げられる。
【００１２】
インク受理層１４を形成するバインダとしては、シリコン変性ポリビニルアルコール等のＰＶＡ、澱粉、ＳＢＲ系ラテックス、アクリル系樹脂、ウレタン系樹脂等が挙げられる。
更に詳細に説明すると、前記バインダとしては、例えば、酸化澱粉，エーテル化澱粉，リン酸エステル化澱粉等の澱粉誘導体；カルボキシメチルセルロース，ヒドロキシエチルセルロース等のセルロース誘導体；カゼイン，ゼラチン，大豆蛋白，ポリビニルアルコールまたはその誘導体；各種酸化度のポリビニルアルコールまたはそのシラノール変性物，カルボキシル化物，カチオン化物等の各種誘導体；ポリビニルピロリドン，無水マイレン酸樹脂，スチレン−ブタジエン共重合体，メチルメタクリレート−ブタジエン共重合体等の共役ジエン系共重合体ラテックス；アクリル酸エステルおよびメタクリル酸エステルの重合体または共重合体等のアクリル系重合体ラテックス；エチレン酢酸ビニル共重合体等のビニル系重合体ラテックス；或いはこれら各種重合体のカルボキシ基等の官能基含有単量体による官能基変性重合体ラテックス；メラミン樹脂，尿素樹脂等の熱硬化性合成樹脂等の水性接着剤；ポリメチルメタクリレート等のアクリル；酸エステル；メタクリル酸エステルの重合体または共重合体樹脂；ポリウレタン樹脂，不飽和ポリエステル樹脂，塩化ビニル−酢酸ビニルコポリマー，ポリビニルブチラール，アルキッド樹脂等の合成樹脂系接着剤等を挙げることができる。
【００１３】
その他、インク受理層１４の塗被組成物として必要に応じて、メラミン樹脂等の耐水化剤等を含めればよい。
さらに、インク受理層１４には、種々の目的をもって他のものを配合してもよい。例えば、顔料分散剤，増粘剤，流動性改良剤，消泡剤，抑泡剤，離型剤，発泡剤，浸透剤，着色染料，着色顔料，蛍光増白剤，紫外線吸収剤，酸化防止剤，防腐剤，防バイ剤，湿潤紙力増強剤，乾燥紙力増強剤などの各種添加剤を、目的に応じて適宜配合することができる。特に、水性インクの染料分である水溶性直接染料や水溶性酸性染料中のスルホン酸基，カルボキシル基，アミノ基等と不溶な塩を形成する２級アミン，３級アミン，４級アンモニウム塩からなるカチオン性染料定着剤を配合すると、インク受理層１４中で染料が捕獲されることになる。したがって、色彩性が向上し且つ不溶な塩が形成されることによって水を滴下した時あるいは吸湿した時においてインクの流れ出しや滲み出しを抑制できる。
【００１４】
インク受理層１４を構成する塗被組成物における顔料とバインダとの配合割合は、顔料１００重量部に対し、バインダが３〜７０重量部である。
好ましくは、５〜５０重量部であが、顔料１００重量部に対するバインダの配合割合が３重量部未満であると、インク受理層１４の塗膜強度が不足する場合がある。一方、バインダの配合割合が７０重量部を超えると、インク受理層１４のインク吸収性が低下する場合がある。
【００１５】
たとえば、インク受理層１４を構成する塗被組成物における顔料とバインダ等との配合割合は、次の通りである。
顔料として、多孔質材料である固体または粉体状の非結晶シリカ（二酸化ケイ素ＳｉＯ2 ）を重量比で１００重量部、
バインダーとして、ポリビニルアルコールを重量比で４５重量部、
インク定着剤として、液体状のポリアミン誘導体を重量比で３０重量部、
耐水化剤として、アセタール（ホルマール）を重量比で１０重量部、
分散剤として、粉体状のヘキサメタリン酸を重量比で１重量部
を混合して、インク受理層１４を形成した。
【００１６】
インク受理層１４の塗工量は、要求される光沢，インク吸収性，支持体の種類等により異なるので一概には言えないが、通常は１ｇ／ｍ2 以上、好ましくは、５〜１５ｇ／ｍ2 である。また、インク受理層１４は或る一定の塗工量を２度に分けて塗設してもよい。
【００１７】
インク受理層１４の塗設は、各種塗設装置をオンマシンやオフマシンで使用して行うことができる。塗設装置としては、例えば、各種フレードコータ，ロールコータ，エアーナイフコータ，バーコータ，ロッドプレードコータ，カーテンコータ，ショートドウェルコータ，サイズプレス等がある。
また、インク受理層１４を平滑にするためにインク受理層の塗設後に、例えば、マシンカレンダー，ＴＧカレンダー，ソフトカレンダー等のカレンダー装置を使用して平坦化仕上げを行ってもよい。
なお、インク受理層１４の層数は、必要に応じて適宜に決定することができる。
【００１８】
液状インクが光沢層と基材との間において受理されるためのインク受理層１４を形成した後、前記インク受理層１４の表面より光沢層１６の材料がインク受理層１４の空隙に染み込まないように、湿潤状態においてインク受理層１４の空隙を埋め且つ加熱乾燥させたときに蒸発する充填材料を塗布する。そして、光沢層１６の材料は前記充填材料を乾燥させず濡れ状態において塗布し、且つその表面に平滑な面を有するフィルムを押しあて、前記塗工された充填材料と前記塗工された光沢層の材料を加熱して乾燥させて成膜化したのちに、前記フィルムを剥離する。充填材料は、揮発性を有するアルコール、水、硫酸銅水溶液などを含む。また、充填材料には、ゲル化剤、増粘剤、硬化剤、濡れ剤、消泡剤を混合してもよい。増粘剤としては、次のようなものがある。ポリアクリル酸、アクリル酸エステル共重合体、ポリアクリル酸ソーダ、ポリアクリル酸共重合体、ポリアクリル酸アンモニウム、多価カルボン酸アクリル系重合体、特殊カチオン系共重合体、アクリル酸ソーダ共重合体、スルホン酸系共重合体、ポリアクリルアミド、メタクリル酸エステル共重合体、アルギン酸ナトリウム、アルギン酸プロピレングリコールエステル、カゼインナトリウム、カルボキシメチルセルロースナトリウム、繊維素グリコール酸ナトリウム、でんぷんグリコール酸ナトリウム、メチルセルロース、アラビアゴム、アルギン酸、カゼイン、グアーガム、グルテン、デンプン、ローカストビーンガムなどの天然ガム類、その他ＰＶＡなどの粘度の高い水溶性樹脂等。
【００１９】
光沢層１６は、透明性を有し、コロイダルシリカ複合体エマルジョンなどからなる塗被組成物から構成されるものであり、支持体たる基材１２およびインク受理層１４上に少なくとも１層塗設されてなる。コロイダルシリカ複合体エマルジョンは、コロイダルシリカ／アクリル／スチレン、コロイダルシリカ／アクリル、シリカ／アクリル／スチレンを主成分とする。
【００２０】
また、光沢層１６を形成するためのコーティング材料１６ａは、コロイダルシリカ複合体エマルジョンを主成分とするものと、フィラーとバインダーの混合物を主成分とするものが考えられる。この場合のフィラーとしては、上述のインク受理層１４に用いたインキ吸着用の顔料と同様のものを用いることができるが、好ましいのはコロイダルシリカである。また、バインダとしては、上述のインク受理層１４と同様のものを用いることができるが、好ましいのは水溶性樹脂である。
たとえばフィラーとして、吸水性が少ないコロイダルシリカ単体あるいはコロイダルジルコニアにポリビニルアルコール等の水溶性樹脂あるいはエマルジョン樹脂を混ぜた材料を塗設してもよく、また、適宜ポリビニルアルコール等に耐水性を付与すべく、例えば尿素・グリオキザール・アクリルアミド重合体の耐水化剤を混ぜたり、硬化剤をまぜてもよい。
なお、水溶性樹脂は、例えばコロイダルシリカ１００重量部に対し、０．００１ないし１００重量部混ぜるとよい。但し、水溶性樹脂が０．００１以下の場合には、光沢層の被膜強度が出にくく、塗工性も悪いが、１００重量部以上となると光沢層に微細孔が形成されにくく、インクが光沢層を通過してインク受理層に達しない。
【００２１】
この光沢紙１０では、光沢層１６の表面が平滑となるように形成され、それによって美しい液状インク記録用光沢紙１０となっている。
【００２２】
このような液状インク記録用光沢紙１０を製造するには、基材１２のインク受理層１４の上に光沢層の材料１６ａを塗布し、図２に示すように、光沢層の材料１６ａの上にフィルム１８が密着させられる。フィルム１８としては、平滑な面を有するものが用いられる。そのようなフィルム１８として、たとえば、ポリエチレンフィルム、ポリプロピレンフィルム、ポリアミド（ナイロン）フィルム、ポリエステルフィルム、ポリエチレンナフタレートフィルム、ポリスチレンフィルム、ポルビニールアルコール（ビニロン）フィルム、ポリエーテルケトンフィルム、ポリサルホンフィルム、ポリエーテルサルホンフィルム、ポリエーテルイミドフィルム、ＥＶＡ共重合体フィルムやアイオノマーフィルムなどのエチレン共重合体フィルム、ポリカーボネートフィルム、セロファンフィルム、ポリ塩化ビニルフィルム、ポリ塩化ビニリデンフィルム、アルミニウム箔、アセテートフィルムなどのフィルムや、これ以外の平滑な面を有するフィルム単体、またはこれらのフィルムを貼り合わせた紙およびフィルムなどが使用できる。また、光沢層１６との離型性をよくするために、離型剤を塗布したものでもよい。
【００２３】
塗布された光沢層の材料１６ａにフィルム１８を押しあて密着したのち、光沢層の材料１６ａを乾燥成膜化して光沢層１６を形成し、そののちフィルム１８が剥離される。なお、図２において、斜線で示す光沢層の材料１６ａは、未乾燥の状態であることを示す。フィルム１８は、平滑な面を有しているため、フィルム１８が剥離された光沢層１６の表面は平滑となり、美しい光沢紙１０を得ることができる。したがって、光沢紙の製造工程において、紫外線照射装置などを必要とせず、光沢紙の製造を簡単にすることができる。
【００２４】
なお、光沢層１６を形成するために、図３に示すように、フィルム１８の面に光沢層の材料１６ａを塗布してもよい。この場合、光沢層の材料１６ａが乾燥する前に、光沢層の材料１６ａの層が、インク受理層１４の面に圧着される。そして、光沢層の材料１６ａが乾燥して光沢層１６が形成されたのちに、フィルム１８が光沢層１６から剥離される。このように、光沢層の材料１６ａは、基材１２側に塗布してもよいし、フィルム１８側に塗布してもよく、光沢層１６が形成されたのちにフィルム１８を剥離することにより、光沢を有する光沢紙１０を得ることができる。
【００２５】
この発明によれば、塗設したとき光沢層１６に微細な孔が開き、インクジェットインクをインクジェットプリンタ等で飛翔させたとき、インクジェットインクが光沢層１６からインク受理層１４に染み込む。
【００２６】
この発明にかかるインクジェット記録用光沢紙に利用されるインクは、水性または油性のものがある。
水性インクとは、下記着色剤及び液媒体、その他添加剤から成る記録液体である。着色剤としては、直接染料、酸性染料、塩基性染料、反応性染料あるいは食品用色素等の水溶性染料である。
【００２７】
例えば、直接染料としては、
Ｃ．Ｉ．Ｄｉｒｅｃｔ  Ｂｌａｃｋ
２，４，９，１１，１４，１７，１９，２２，２７，３２，３６，３８，４１，４８，４９，５１，５６，６２，７１，７４，７５，７７，７８，８０，１０５，１０６，１０７，１０８，１１２，１１３，１１７，１３２，１４６，１５４，１９４
Ｃ．Ｉ．Ｄｉｒｅｃｔ  Ｙｅｌｌｏｗ
１，２，４，８，１１，１２，２４，２６，２７，２８，３３，３４，３９，４１，４２，４４，４８，５０，５１，５８，７２，８５，８６，８７，８８，９８，１００，１１０
Ｃ．Ｉ．Ｄｉｒｅｃｔ  Ｏｒａｎｇｅ
１，２，４，８，９，１１，１３，１７，２０，２３，２４，２８，３１，３３，３７，３９，４４，４６，４７，４８，５１，５９，６２，６３，７３，７５，７７，８０，８１，８３，８４，８５，９０，９４，９９，１０１，１０８，１１０，１４５，１８９，１９７，２２０，２２４，２２５，２２６，２２７，２３０
Ｃ．Ｉ．Ｄｉｒｅｃｔ  Ｒｅｄ
１，２，４，８，９，１１，１３，１７，２０，２３，２４，２８，３１，３３，３７，３９，４４，４６，４７，４８，５１，５９，６２，６３，７３，７５，７７，８０，８１，８３，８４，８５，９０，９４，９９，１０１，１０８，１１０，１４５，１８９，１９７，２２０，２２４，２２５，２２６，２２７，２３０
Ｃ．Ｉ．Ｄｉｒｅｃｔ  Ｂｌｕｅ
１，２，６，８，１５，２２，２５，３４，６９，７０，７１，７２，７５，７６，７８，８０，８１，８２，８３，８６，９０，９８，１０６，１０８，１１０，１２０，１２３，１５８，１６３，１６５，１９２，１９３，１９４，１９５，１９６，１９９，２００，２０１，２０２，２０３，２０７，２１８，２３６，２３７，２３９，２４６，２５８
Ｃ．Ｉ．Ｄｉｒｅｃｔ  Ｇｒｅｅｎ
１，６，８，２８，３３，３７，６３，６４
Ｃ．Ｉ．Ｄｉｒｅｃｔ  Ｂｒｏｗｎ
１Ａ，２，６，２５，２７，４４，５８，９５，１００，１０６，１１２，１７３，１９４，１９５，２０９，２１０，２１１
などが挙げられる。
【００２８】
酸性染料としては、
Ｃ．Ｉ．Ａｃｉｄ  Ｂｌａｃｋ
１，２，７，１６，１７，２４，２６，２８，３１，４１，４８，５２，５８，６０，９４，１０７，１０９，１１２，１１８，１１９，１２１，１２２，１３１，１５５，１５６
Ｃ．Ｉ．Ａｃｉｄ  Ｏｒａｎｇｅ
７，８，１０，３３，５６，６４
Ｃ．Ｉ．Ａｃｉｄ  Ｒｅｄ
１，４，６，８，１３，１４，１５，１８，１９，２１，２６，２７，３０，３２，３４，３５，３７，４０，４２，５１，５２，５４，５７，８０，８２，８３，８５，８７，８８，８９，９２，９４，９７，１０６，１０８，１１０，１１５，１１９，１２９，１３１，１３３，１３４，１３５，１５４，１５５，１７２，１７６，１８０，１８４，１８６，１８７，２４９，２５４，２５６，３１７，３１８
Ｃ．Ｉ．Ａｃｉｄ  Ｖｉｏｌｅｔ
７，１１，１５，３４，３５，４１，４３，４９，７５
Ｃ．Ｉ．Ａｃｉｄ  Ｂｌｕｅ
１，７，９，２２，２３，２５，２７，２９，４０，４１，４３，４５，４９，５１，５３，５５，５６，５９，６２，７８，８０，８１，８３，９０，９２，９３，１０２，１０４，１１１，１１３，１１７，１２０，１２４，１２６，１４５，１６７，１７１，１７５，１８３，２２９，２３４，２３６
Ｃ．Ｉ．Ａｃｉｄ  Ｇｒｅｅｎ
３，１２，１９，２７，４１，９，１６，２０，２５
Ｃ．Ｉ．Ａｃｉｄ  Ｂｒｏｗｎ
４，１４
などが挙げられる。
【００２９】
塩基性染料としては、
Ｃ．Ｉ．Ｂａｓｉｃ  Ｂｌａｃｋ
２，８
Ｃ．Ｉ．Ｂａｓｉｃ  Ｙｅｌｌｏｗ
１，２，１１，１２，１４，２１，３２，３６
Ｃ．Ｉ．Ｂａｓｉｃ  Ｏｒａｎｇｅ
２，１５，２１，２２
Ｃ．Ｉ．Ｂａｓｉｃ  Ｒｅｄ
１，２，９，１２，１３，３７
Ｃ．Ｉ．Ｂａｓｉｃ  Ｖｉｏｌｅｔ
１，３，７，１０，１４
Ｃ．Ｉ．Ｂａｓｉｃ  Ｂｌｕｅ
１，３，５，７，９，２４，２５，２６，２８，２９
Ｃ．Ｉ．Ｂａｓｉｃ  Ｇｒｅｅｎ
１，４
Ｃ．Ｉ．Ｂａｓｉｃ  Ｂｒｏｗｎ
１，１２
などが挙げられる。
【００３０】
反応性染料としては、
Ｃ．Ｉ．Ｒｅａｃｔｉｖｅ  Ｂｌａｃｋ
１，３，５，６，８，１２，１４
Ｃ．Ｉ．Ｒｅａｃｔｉｖｅ  Ｙｅｌｌｏｗ
１，２，３，１３，１４，１５，１７
Ｃ．Ｉ．Ｒｅａｃｔｉｖｅ  Ｏｒａｎｇｅ
２，５，７，１６，２０，２４
Ｃ．Ｉ．ｒｅａｃｔｉｖｅ  Ｒｅｄ
６，７，１１，１２，１５，１７，２１，２３，２４，３５，３６，４２，６３，６６
Ｃ．Ｉ．Ｒｅａｃｔｉｖｅ  Ｖｉｏｌｅｔ
２，４，５，８，９
Ｃ．Ｉ．Ｒｅａｃｔｉｖｅ  Ｂｌｕｅ
２，５，７，１２，１３，１４，１５，１７，１８，１９，２０，２１，２５，２７，２８，３７，３８，４０，４１
Ｃ．Ｉ．Ｒｅａｃｔｉｖｅ  Ｇｒｅｅｎ
５，７
Ｃ．Ｉ．Ｒｅａｃｔｉｖｅ  Ｂｒｏｗｎ
１，７，１６
などが挙げられる。
【００３１】
更に食品用色素としては、
Ｃ．Ｉ．Ｆｏｏｄ  Ｂｌａｃｋ
２
Ｃ．Ｉ．Ｆｏｏｄ  Ｙｅｌｌｏｗ
３，４，５
Ｃ．Ｉ．Ｆｏｏｄ  Ｒｅｄ
２，３，７，９，１４，５２，８７，９２，９４，１０２，１０４，１０５，１０６
Ｃ．Ｉ．Ｆｏｏｄ  Ｖｉｏｌｅｔ
２
Ｃ．Ｉ．Ｆｏｏｄ  Ｂｌｕｅ
１，２
Ｃ．Ｉ．Ｆｏｏｄ  Ｇｒｅｅｎ
２，３
などが挙げられる。
【００３２】
また水性インクの液媒体としては、水および水溶性の各種有機溶剤、たとえば、メチルアルコール、エチルアルコール、ｎ−プロピルアルコール、イソプロピロアルコール、ｎ−プチルアルコール、ｓｅｃ−プチルアルコール、ｔｅｒｔ−プチルアルコール、イソプチルアルコール等の炭素数１〜４のアルキルアルコール類；ジメチルホルムアミド、ジメチルアセトアミド等のアミド類；アセトン、ジアセトアルコール等のケトンまたはケトンアルコール類；テトラヒドロフラン、ジオキサン等のエーテル類；ポリエチレングリコール、ポリプロピレングリコール等のポリアルキレングリコール類；エチレングリコール、プロピレングリコール、プチレングリコール、トリエチレングリコール、１，２，６−ヘキサントリオール、チオジグリコール、ヘキシレングリコール、ジエチレングリコール等のアルキレン基が２〜６個のアルキレングリコール類；グリセリン、エチレングリコールメチルエーテル、ジエチレングリコールメチル（又はエチル）エーテル、トリエチレングリコールモノメチルエーテル等の多価アルコールの低級アルキルエーテル類等が挙げられる。
これらの多くの水溶性有機溶剤の中でもジエチレングリコール等の多価アルコール、トリエチレングリコールモノメチルエーテル、トリエチレングリコールモノエチルエーテル等の多価アルコールの低級アルキルエーテルは好ましいものである。
その他の添加剤としてはたとえばｐＨ調節剤、金属封鎖剤、防カビ剤、粘度調整剤、表面張力調整剤、湿潤剤、界面活性剤、および防錆剤等が挙げられる。
【００３３】
（実施例１）
インク受理層１４を構成する塗被組成物として次の通りの配合割合で、塗被組成物を９．５ｇ／ｍ2 （ＤＲＹ）を塗設し、インク受理層１４を形成した。
・フィラーとして、
合成シリカを重量比で１００重量部、
・バインダーとして、
ポリビニルアルコールを重量比で４０重量部、
・インク定着剤として、
液体状のポリアミン誘導体を重量比で２５重量部、
・耐水化剤として、
尿素グリオキザール・アクリルアミド重合体を重量比で５重量部、
前記インク受理層１４の上に、湿潤状態においてインク受理層１４の空隙を埋め且つ加熱したときに蒸発する充填材料として、水を塗工した。
前記インク受理層１４の上に塗設された充填材料が乾燥せずに湿潤状態にあるときに、下記の光沢層の材料１６ａを塗布し、光沢層の材料１６ａの上にフィルム１８を密着する。
・コロイダルシリカ                                １００重量部
・ポリビニルアルコール                              １０重量部
・塗工量                                          ７ｇ／ｍ2 （ＤＲＹ）
そして、平滑な面を有するフィルム１８として、ポリエステルフィルムを密着したのち、光沢層の材料１６ａを乾燥成膜化して光沢層１６を形成し、そののちフィルム１８を剥離する。
このようにして、塗設したとき光沢層１６に微細な孔が開き、インクジェットインクをインクジェットプリンタ等で飛翔させたとき、美麗に印刷することができた。
【００３４】
（実施例２）
インク受理層１４は、実施例１と同様に形成した。
前記インク受理層１４の上に、湿潤状態においてインク受理層１４の空隙を埋め且つ加熱したときに蒸発する充填材料として、０．５％硫酸銅水溶液を塗工した。
前記インク受理層１４の上に塗設された充填材料が乾燥せずに湿潤状態にあるときに、下記の光沢層の材料１６ａを塗布し、光沢層の材料１６ａの上にフィルム１８を密着する。
・コロイダルシリカ                                １００重量部
・カゼイン                                          １５重量部
・塗工量                                          ６ｇ／ｍ2 （ＤＲＹ）
そして、平滑な面を有するフィルム１８として、ポリエステルフィルムを密着したのち、光沢層の材料１６ａを乾燥成膜化して光沢層１６を形成し、そののちフィルム１８を剥離する。
このようにして、塗設したとき光沢層１６に微細な孔が開き、インクジェットインクをインクジェットプリンタ等で飛翔させたとき、美麗に印刷することができた。
【００３６】
（比較例１）
インク受理層１４は、実施例１と同様に形成した。
前記インク受理層１４の上に、下記の光沢層の材料１６ａを塗布し、光沢層の材料１６ａの上にフィルム１８を密着する。
・コロイダルシリカ                                １００重量部
・ポリビニルアルコール                              １０重量部
・塗工量                                          ７ｇ／ｍ2 （ＤＲＹ）
そして、平滑な面を有するフィルム１８として、ポリエステルフィルムを密着したのち、光沢層の材料１６ａを乾燥成膜化して光沢層１６を形成し、そののちフィルム１８を剥離する。
このようにして、得られた液状インク記録用光沢紙を用いて、液状インク記録用光沢紙にインクジェットインクをインクジェットプリンタ等で飛翔させたとき、インクジェットインクが液状インク記録用光沢紙に染み込んでしまい、光沢が得られなかった。
【００３７】
（比較例２）
インク受理層１４は、実施例１と同様に形成した。
前記インク受理層１４の上に、下記の光沢層の材料１６ａを塗布し、光沢層の材料１６ａの上にフィルム１８を密着する。
・コロイダルシリカ                                １００重量部
・カゼイン                                          １５重量部
・塗工量                                          ６ｇ／ｍ2 （ＤＲＹ）
そして、平滑な面を有するフィルム１８として、ポリエステルフィルムを密着したのち、光沢層の材料１６ａを乾燥成膜化して光沢層１６を形成し、そののちフィルム１８を剥離する。
このようにして、得られた液状インク記録用光沢紙を用いて、液状インク記録用光沢紙にインクジェットインクをインクジェットプリンタ等で飛翔させたとき、インクジェットインクが液状インク記録用光沢紙に染み込んでしまい、光沢が得られなかった。
【００３８】
結果  充填材料を塗工したもの（実施例１及び２）は光沢が発現しインクジェットプリンタで印刷ができた。
【００３９】
なお、この発明にかかる記録紙は、インクジェット記録媒体としての使用に止まらず、記録時に液状であるインクを使用するどのような記録媒体にも用いることが可能である。
そのような記録媒体としては、たとえば、ワックス類や樹脂成分と染料・顔料などを主体成分とする熱溶融性常温固体インクを樹脂フィルムや高密度紙や合成紙などの薄い支持体上に熱溶融塗布したインクシートをドナーシートとして、そのドナーシートのインク裏面より加熱し、インクを溶融させて転写する熱溶融型転写記録媒体、上記の如き熱溶融性常温固体インクを加熱溶融し、微小液滴化、飛翔記録するインクジェット記録媒体、油溶性染料を溶媒に溶解したインクを用いたインクジェット記録媒体、光重合型モノマー、無色または有色の染料および／または顔料を含有するマイクロカプセルを用いた感光感圧型ドナーシートの受像記録媒体などが挙げられる。
これらの記録媒体上において共通していることは、記録時にインクが液状となっている点である。液状インクは、硬化、固化または定着するまでの間に記録媒体のインク受理層の深さ方向または面方向に浸透または拡がっていく。このため、記録媒体もそれぞれの方式に応じた吸収性が必要となる。従って、この発明にかかる記録紙を上記した各種の記録媒体として利用することが可能である。
【００４０】
【発明の効果】
この発明によれば、光沢層を形成するときに、その材料の表面に平滑な面を有するフィルムを密着させ、光沢層が形成されたのちにフィルムを剥離することにより、平滑で美しい光沢紙を得ることができる。
【図面の簡単な説明】
【図１】この発明の第１の実施の形態であるインクジェット記録用光沢紙の断面図解図である。
【図２】図１に示す液状インク記録用光沢紙を製造するために、光沢層の材料の上にフィルムを貼り付ける工程を示す断面図解図である。
【図３】図１に示す液状インク記録用光沢紙を製造するために、フィルムに形成された光沢層を中間層の材料の上に積層する工程を示す断面図解図である。
【符号の説明】
１０  液状インク記録用光沢紙
１２  基材
１４  インク受理層
１６  光沢層
１６ａ  光沢層の材料
１８  フィルム
【図１】
0004338887.tif 000002
【図２】
0004338887.tif 000003
【図３】
0004338887.tif 000004